СЫРЬЕВАЯ СМЕСЬ ДЛЯ ИЗГОТОВЛЕНИЯ КЕРАМЗИТА
CRUDE MIXTURE FOR MAKING EXPANDED CLAY

Изобретение относится к составам сырьевых смесей, которые могут быть использованы для изготовления керамзита.
Известна сырьевая смесь, содержащая, мас.%: глинистое сырье 96,5-98,0; остаточный продукт фильтрации нефтепродуктов нафтенового основания на алюмосиликате 1,5-2,0; тяжелые углеводороды очистных сооружений нефтеперерабатывающих предприятий 0,5-1,5 [1]. Прочность керамзита из такой сырьевой смеси составляет 2-2,3 МПа.
Задачей изобретения является повышение прочности керамзита.
Технический результат достигается тем, что сырьевая смесь для изготовления керамзита, включающая глинистое сырье и тяжелые углеводороды очистных сооружений нефтеперерабатывающих предприятий, дополнительно содержит пегматит при следующем соотношении компонентов, мас.%: глинистое сырье 77,5-84,5; тяжелые углеводороды очистных сооружений нефтеперерабатывающих предприятий 0,5-1,5; пегматит 15,0-21,0.
В таблице приведены составы сырьевой смеси для изготовления керамзита.
Таблица
Компоненты
Состав, мас.%:
1
2
3
Глинистое сырье
84,5
81,0
77,5
Тяжелые углеводороды очистных сооружений нефтеперерабатывающих предприятий
0,5
1,0
1,5
Пегматит
15,0
18,0
21,0
Прочность керамзита, МПа
3,5-4
4-4,5
4-4,5
В составе сырьевой смеси возможно использование любого легкоплавкого глинистого сырья, любого силикатного стекла (боя): тарного, листового, медицинского и др.
Компоненты дозируют в требуемых количествах. Пегматит размалывают до порошкообразного состояния и смешивают с глинистым сырьем, тяжелыми углеводородами очистных сооружений нефтеперерабатывающих предприятий и готовят сырьевую смесь с влажностью 18-24%. Из сырьевой смеси формуют гранулы, которые сушат и обжигают при температуре 1050-1100°С.
Источники информации
1. SU 1537661, С04В 14/12, 43/18, 1990.